(57)【要約】【課題】動倍率の低減と、耐久性の向上と、を両立した防振ゴム用ゴム組成物および防振ゴムを提供すること。【解決手段】カーボンブラック含有スラリー溶液と、天然ゴムラテックスと、を液相で混合し、乾燥してなる防振ゴム用ゴム組成物において、カーボンブラックとして、ＣＴＡＢ比表面積（ｍ２／ｇ）が２０〜５５のものを含有し、かつ防振ゴム用ゴム組成物中でのＡＳＴＭ  Ｄ２６６３−６９（Ｂ法）に準拠して測定したカーボンブラックの分散度を９８％以上とする。さらに、防振ゴム用ゴム組成物中の天然ゴムの数平均分子量を１８０万以上とする。【選択図】  なし【特許請求の範囲】
【請求項１】
カーボンブラック含有スラリー溶液と、天然ゴムラテックスと、を液相で混合し、乾燥してなる防振ゴム用ゴム組成物において、
前記カーボンブラックは、ＣＴＡＢ比表面積（ｍ２／ｇ）が２０〜５５であり、かつ前記防振ゴム用ゴム組成物中でのＡＳＴＭ  Ｄ２６６３−６９（Ｂ法）に準拠して測定したカーボンブラックの分散度が９８％以上であり、
前記天然ゴムの数平均分子量が１８０万以上であることを特徴とする防振ゴム用ゴム組成物。
【請求項２】
請求項１に記載の防振ゴム用ゴム組成物を使用し、加硫、成形して得られる防振ゴム。
【発明の詳細な説明】
【技術分野】
【０００１】
本発明は、防振ゴム用ゴム組成物および防振ゴムに関し、特に自動車用エンジンマウントなどの防振部材として好適に用いることができる防振ゴム用ゴム組成物およびこれを用いた防振ゴムに関するものである。
【背景技術】
【０００２】
従来から天然ゴムに補強材としてのカーボンブラックを配合したものが防振ゴムとして使用されている。近年の市場においては、防振ゴム、特に自動車用防振ゴムとして、動倍率（動的バネ定数／静的バネ定数）の低減と、耐久性の向上と、を高いレベルで両立したものが要求されている。
【０００３】
防振ゴムの低動倍率化を図るためには、天然ゴム中のカーボンブラックの分散性を高めることが重要となる。従来は、カーボンブラックとして大粒径のものを使用することで、天然ゴム中のカーボンブラックの分散性を高める方法が採用されてきたが、この方法では防振ゴムの耐久性が損なわれる傾向があった。
【０００４】
一方、天然ゴム中のカーボンブラックの分散性を高めるために、例えばバンバリー中での混練時間を長く、さらに混練回数を多くすることで、カーボンブラックの分散性を高める方法もあるが、この場合は混合時の熱履歴により、天然ゴムの分子量が低下し、天然ゴムの長所たる強靭さ（耐久性）が損なわれる傾向があった。また、混練を十分に行ってもなお、カーボンブラックの分散性が十分でなく、防振ゴムの低動倍率化と耐久性の向上とを高いレベルで両立することは困難であるのが実情であった。
【０００５】
下記特許文献１では、天然ゴム中に、ＣＴＡＢ比表面積（ｍ２／ｇ）が６０を超えるカーボンブラックを配合した天然ゴムウエットマスターバッチゴム組成物の加硫ゴムは、耐破壊性および耐亀裂成長性に優れるため、タイヤ用および工業用ゴム製品用スチールコーティングゴムに最適である点が記載されている。しかしながら、かかる文献は防振ゴムの低動倍率化と耐久性の向上とについて記載または示唆するものではなく、さらにＣＴＡＢ比表面積（ｍ２／ｇ）が６０を超えるカーボンブラックは、補強性に優れるものの粒径が小さすぎるため、これを配合したゴム組成物の加硫ゴムでは低動倍率化が図れない。
【０００６】
また、下記特許文献２では、天然ゴムのアミド結合を分解しつつ、カーボンブラックと混合する天然ゴムマスターバッチの製造方法が記載されている。この製造方法では、天然ゴムのアミド結合を分解することで、ゴム組成物のムーニー粘度を低減し、それによりゴム組成物の加工性を向上することを目的としている。しかしながら、かかる文献に記載の天然ゴムマスターバッチでは、天然ゴムの分子量が低下することで、天然ゴム自体の強靭さ（耐久性）が悪化する傾向がある。このため、かかる文献に記載の天然ゴムマスターバッチから防振ゴムを製造した場合、防振ゴムの耐久性が悪化する傾向がある。
【先行技術文献】
【特許文献】
【０００７】
【特許文献１】特開２００６−２１３８０４号公報
【特許文献２】特開２００４−９９６２５号公報
【発明の概要】
【発明が解決しようとする課題】
【０００８】
本発明は上記実情に鑑みてなされたものであり、その目的は、動倍率の低減と、耐久性の向上と、を両立した防振ゴム用ゴム組成物および防振ゴムを提供することにある。
【課題を解決するための手段】
【０００９】
本発明者らは、上記課題を解決すべく、天然ゴム中に配合するカーボンブラックの粒径を最適化しつつ、その分散性を向上し、かつ天然ゴムの分子量の低下を抑制することで、上記課題を解決できることを見出した。本発明は、上記の検討の結果なされたものであり、下記の如き構成により上述の目的を達成するものである。
【００１０】
すなわち、本発明に係る防振ゴム用ゴム組成物は、カーボンブラック含有スラリー溶液と、天然ゴムラテックスと、を液相で混合し、乾燥してなる防振ゴム用ゴム組成物において、前記カーボンブラックは、ＣＴＡＢ比表面積（ｍ２／ｇ）が２０〜５５であり、かつ前記防振ゴム用ゴム組成物中でのＡＳＴＭ  Ｄ２６６３−６９（Ｂ法）に準拠して測定したカーボンブラックの分散度が９８％以上であり、前記天然ゴムの数平均分子量が１８０万以上であることを特徴とする。
【００１１】
本発明に係る防振ゴム用ゴム組成物は、カーボンブラック含有スラリー溶液と、天然ゴムラテックスと、を液相で混合し、乾燥することにより得られるものであるため、天然ゴムの分子量低下を引き起こすことなく、カーボンブラックの分散性を高めることができる。具体的には、乾燥後の防振ゴム用ゴム組成物中の天然ゴムの数平均分子量を１８０万以上に保ちつつ、防振ゴム用ゴム組成物中でのＡＳＴＭ  Ｄ２６６３−６９（Ｂ法）に準拠して測定したカーボンブラックの分散度を９８％以上とすることができる。これにより、防振ゴムの低動倍率化と耐久性の向上とが可能となる。
【００１２】
また、本発明に係る防振ゴム用ゴム組成物が含有するカーボンブラックは、ＣＴＡＢ比表面積（ｍ２／ｇ）が２０〜５５であるため、このゴム組成物から得られる防振ゴムでは、動倍率の低減が可能である。カーボンブラックのＣＴＡＢ比表面積（ｍ２／ｇ）が２０未満である（カーボンブラックの粒径が大きすぎる）と、カーボンブラックの分散性を高めても、防振ゴムの低動倍率化が達成できなくなり、かつ耐久性が悪化する。一方、５５を超える（カーボンブラックの粒径が小さすぎる）と、やはり防振ゴムの低動倍率化が達成できなくなる。
【００１３】
上述のとおり、天然ゴム中に配合するカーボンブラックの粒径を最適化しつつ、その分散性を向上し、かつ天然ゴムの分子量の低減を抑制することで、本発明に係る防振ゴム用ゴム組成物では、動倍率の低減と、耐久性の向上と、を両立することができる。
【００１４】
本発明に係る防振ゴムは、前記記載の防振ゴム用ゴム組成物を使用し、加硫、成形して得られることを特徴とする。かかる防振ゴムでは、動倍率の低減と、耐久性の向上と、を両立することができる。このため、特にエンジンマウント、トーショナルダンパー、ボディマウント、キャップマウント、メンバーマウント、ストラットマウント、マフラーマウントなどの自動車用防振ゴムとして好適に用いることができる。
【発明を実施するための形態】
【００１５】
本発明に係る防振ゴム用ゴム組成物は、カーボンブラック含有スラリー溶液と、天然ゴムラテックスと、を液相で混合し、乾燥してなる。
【００１６】
カーボンブラック含有スラリー溶液は、カーボンブラックと、分散溶媒と、を混合することにより製造することができる。カーボンブラックと、分散溶媒と、を混合する方法としては、高せん断ミキサー、ハイシアーミキサー、ホモミキサー、ボールミル、ビーズミル、高圧ホモジナイザー、超音波ホモジナイザー、コロイドミルなどの一般的な分散機を使用して分散させる方法が挙げられる。
【００１７】
上記「高せん断ミキサー」とは、ローターとステーターとを備えるミキサーであって、高速回転が可能なローターと、固定されたステーターと、の間に精密なクリアランスを設けた状態でローターが回転することにより、高せん断作用が働くミキサーを意味する。このような高せん断作用を生み出すためには、ローターとステーターとのクリアランスを０．８ｍｍ以下とし、ローターの周速を５ｍ／ｓ以上とすることが好ましい。このような高せん断ミキサーは、市販品を使用することができ、例えばＳＩＬＶＥＲＳＯＮ社製「ハイシアーミキサー」が挙げられる。
【００１８】
分散溶媒としては、特に水を使用することが好ましいが、例えば有機溶媒を含有する水であってもよい。
【００１９】
カーボンブラック含有スラリー溶液を調整するためのカーボンブラックとしては、ＣＴＡＢ比表面積（ｍ２／ｇ）が２０〜５５であるものを使用する。ＣＴＡＢ比表面積（ｍ２／ｇ）がこの範囲内となるカーボンブラックとして市販品の使用が可能であり、例えばＦＥＦ、ＧＰＦ、ＳＲＦなどが挙げられる。なお、カーボンブラックは、通常のゴム工業において、そのハンドリング性を考慮して造粒された造粒カーボンブラックであってもよく、未造粒カーボンブラックであってもよい。
【００２０】
カーボンブラック含有スラリー溶液中のカーボンブラック濃度は、特に限定されるものではないが、１〜２０重量％であることが好ましく、３〜１０重量％であることがより好ましい。
【００２１】
本発明においては、カーボンブラック含有スラリー溶液として、界面活性剤を含有するものを原料として使用した場合、最終的にカーボンブラックの分散性がより優れたゴム組成物を製造することができる。界面活性剤としては、ゴム業界において公知の界面活性剤を使用することができ、例えば非イオン性界面活性剤、アニオン系界面活性剤、カチオン系界面活性剤、両イオン系界面活性剤などが挙げられる。また、界面活性剤に代えて、あるいは界面活性剤に加えて、エタノールなどのアルコールをカーボンブラック含有スラリー溶液に添加してもよい。この場合も、カーボンブラックの分散性に優れたカーボンブラック含有スラリー溶液が得られる。
【００２２】
天然ゴムラテックス溶液は、植物の代謝作用による天然の生産物であり、特に分散溶媒が水である、天然ゴム／水系のものが好ましい。本発明において使用する天然ゴムラテックス中の天然ゴムの数平均分子量は、２００万以上であることが好ましく、２５０万以上であることがより好ましい。
【００２３】
なお、本発明に係る防振ゴム用ゴム組成物では、天然ゴムラテックス溶液に加えて、防振ゴムの耐久性を損なわない範囲で、合成ゴムラテックス溶液を併用してもよい。合成ゴムラテックス溶液としては、例えばスチレン−ブタジエンゴム、ブタジエンゴム、ニトリルゴム、クロロプレンゴムを乳化重合により製造したものがある。ただし、天然ゴムに由来する防振ゴムの耐久性を維持するためには、防振ゴム用ゴム組成物中の合成ゴムの配合量は、ゴム成分（乾燥重量）中で４０重量％以下であることが好ましい。
【００２４】
カーボンブラック含有スラリー溶液と、天然ゴムラテックスと、を液相で混合する方法は特に限定されるものではなく、カーボンブラック含有スラリー溶液と、天然ゴムラテックスと、を高せん断ミキサー、ハイシアーミキサー、ホモミキサー、ボールミル、ビーズミル、高圧ホモジナイザー、超音波ホモジナイザー、コロイドミルなどの一般的な分散機を使用して混合する方法が挙げられる。必要に応じて、混合の際に分散機などの混合系全体を加温してもよい。
【００２５】
本発明に係る防振ゴム用ゴム組成物は、カーボンブラック含有スラリー溶液と、天然ゴムラテックスと、を液相で混合した後、乾燥することにより得られる。この乾燥方法としては、カーボンブラック含有スラリー溶液と、天然ゴムラテックス溶液と、を液相で混合して得られたカーボンブラック含有天然ゴムラテックス溶液中に、凝固剤を含有させて凝固後に乾燥させる凝固乾燥方法であってもよく、凝固させることなく乾燥させる乾固方法であってもよい。
【００２６】
凝固乾燥方法で使用する凝固剤としては、ゴムラテックス溶液の凝固用として通常使用されるギ酸、硫酸などの酸や、塩化ナトリウムなどの塩を使用することができる。
【００２７】
カーボンブラック含有ゴムラテックス溶液の乾燥方法としては、オーブン、真空乾燥機、エアードライヤーなどの各種乾燥装置を使用することができる。
【００２８】
本発明においては、カーボンブラック含有スラリー溶液と、ゴムラテックス溶液と、を液相で混合して得られたカーボンブラック含有ゴムラテックス溶液中に、凝集剤を含有させた後、得られた凝集体を回収し、乾燥させてもよい。凝集剤としては、ゴムラテックス溶液の凝集剤として公知のものを限定なく使用でき、具体的には例えば、カチオン性凝集剤が挙げられる。
【００２９】
本発明に係る防振ゴム用ゴム組成物中、乾燥後のカーボンブラックの含有量は、ゴム成分１００重量部に対して、２０〜１２０重量部の範囲であり、好ましくは３０〜１００重量部であり、より好ましくは３０〜６０重量部である。この配合量が２０重量部未満では、カーボンブラックの補強効果が充分に得られず、１２０重量部を超えると、発熱性、ゴム混合性および加工時の作業性などが悪化する。
【００３０】
本発明に係る防振ゴム用ゴム組成物では、ＡＳＴＭ  Ｄ２６６３−６９（Ｂ法）に準拠して測定したカーボンブラックの分散度が９８％以上であることが肝要である。この場合、防振ゴム組成物中でのカーボンブラックの高い分散性が確保できるため、防振ゴムの低動倍率化と耐久性の向上とが可能となる。
【００３１】
本発明に係る防振ゴム用ゴム組成物は、カーボンブラック含有スラリー溶液と、天然ゴムラテックスと、を液相で混合し、乾燥してなるマスターバッチと共に、硫黄系加硫剤、加硫促進剤、シリカ、シランカップリング剤、酸化亜鉛、ステアリン酸、加硫促進助剤、加硫遅延剤、有機過酸化物、老化防止剤、ワックスやオイルなどの軟化剤、加工助剤などの通常ゴム工業で使用される配合剤を、本発明の効果を損なわない範囲において適宜配合し用いることができる。
【００３２】
硫黄系加硫剤としての硫黄は通常のゴム用硫黄であればよく、例えば粉末硫黄、沈降硫黄、不溶性硫黄、高分散性硫黄などを用いることができる。本発明に係る防振ゴム用ゴム組成物における硫黄の含有量は、ゴム成分１００重量部に対して０．１〜３重量部であることが好ましい。硫黄の含有量が０．１重量部未満であると、加硫ゴムの架橋密度が不足してゴム強度などが低下し、３重量部を超えると、特に耐熱性および耐久性の両方が悪化する。加硫ゴムのゴム強度を良好に確保し、耐熱性と耐久性をより向上するためには、硫黄の含有量がゴム成分１００重量部に対して０．１〜２．０重量部であることがより好ましく、０．５〜１．５重量部であることがさらに好ましい。
【００３３】
加硫促進剤としては、ゴム加硫用として通常用いられる、スルフェンアミド系加硫促進剤、チウラム系加硫促進剤、チアゾール系加硫促進剤、チオウレア系加硫促進剤、グアニジン系加硫促進剤、ジチオカルバミン酸塩系加硫促進剤などの加硫促進剤を単独、または適宜混合して使用しても良い。
【００３４】
老化防止剤としては、ゴム用として通常用いられる、芳香族アミン系老化防止剤、アミン−ケトン系老化防止剤、モノフェノール系老化防止剤、ビスフェノール系老化防止剤、ポリフェノール系老化防止剤、ジチオカルバミン酸塩系老化防止剤、チオウレア系老化防止剤などの老化防止剤を単独、または適宜混合して使用しても良い。
【００３５】
本発明の防振ゴム用ゴム組成物は、カーボンブラックおよび天然ゴム、必要に応じて、硫黄系加硫剤、加硫促進剤、シリカ、シランカップリング剤、酸化亜鉛、ステアリン酸、加硫促進助剤、加硫遅延剤、有機過酸化物、老化防止剤、ワックスやオイルなどの軟化剤、加工助剤などを、バンバリーミキサー、ニーダー、ロールなどの通常のゴム工業において使用される混練機を用いて混練りすることにより得られる。
【００３６】
また、上記各成分の配合方法は特に限定されず、硫黄系加硫剤、および加硫促進剤などの加硫系成分以外の配合成分を予め混練してマスターバッチとし、残りの成分を添加してさらに混練する方法、各成分を任意の順序で添加し混練する方法、全成分を同時に添加して混練する方法などのいずれでもよい。
【００３７】
上記各成分を混練し、成形加工した後、加硫を行うことで、動倍率の低減と、耐久性の向上と、を両立した防振ゴムを製造することができる。かかる防振ゴムは、エンジンマウント、トーショナルダンパー、ボディマウント、キャップマウント、メンバーマウント、ストラットマウント、マフラーマウントなどの自動車用防振ゴムを始めとして、鉄道車両用防振ゴム、産業機械用防振ゴム、建築用免震ゴム、免震ゴム支承などの防振、免震ゴムに好適に用いることができ、特に防振性能と耐久性との両立が要求されるエンジンマウントなどの自動車用防振ゴムの構成部材として有用である。
【実施例】
【００３８】
以下に、この発明の実施例を記載してより具体的に説明する。
【００３９】
（ゴム組成物の調製）
実施例１〜３および比較例２〜４
カーボンブラック含有スラリー溶液と、天然ゴムラテックスと、を液相で混合し、乾燥することにより、天然ゴムとカーボンブラックを含有してなるマスターバッチを製造した。乾燥後のゴム成分１００重量部に対するカーボンブラックの配合量、マスターバッチ中の天然ゴムの数平均分子量およびカーボンブラックの分散度（％）を表１上段に示す。
【００４０】
次に、製造したマスターバッチに各種配合剤、必要に応じてさらにカーボンブラックを配合し、通常のバンバリーミキサーを用いて混練し、実施例１〜３および比較例２〜４のゴム組成物を調整した。乾燥後のゴム成分１００重量部に対する各種配合剤の配合量を表１中段に示す。
【００４１】
比較例１
表１に記載の配合にて、天然ゴムとカーボンブラックを固相で混合することにより、天然ゴムとカーボンブラックを含有してなるマスターバッチを製造した。さらに各種配合剤を配合して通常のバンバリーミキサーを用いて混練し、比較例１のゴム組成物を調整した。天然ゴムとカーボンブラックを固相で混合した後の天然ゴムの数平均分子量およびカーボンブラックの分散度（％）を表１上段に示す。
【００４２】
使用したカーボンブラック、天然ゴム、および各種配合剤は以下のとおりである。
ａ）天然ゴム  ＲＳＳ＃３  数平均分子量２１０万
ｂ）カーボンブラック
（Ａ）ＦＥＦ  （「シーストＳＯ」、東海カーボン社製）  ＣＴＡＢ比表面積（ｍ２／ｇ）４５
（Ｂ）ＨＡＦ  （「シースト３」、東海カーボン社製）  ＣＴＡＢ比表面積（ｍ２／ｇ）８１
（Ｃ）ＧＰＦ  （「シーストＧ」、東海カーボン社製）  ＣＴＡＢ比表面積（ｍ２／ｇ）２８
（Ｄ）ＦＴ  （「ニテロン＃１５」、新日化カーボン社製）  ＣＴＡＢ比表面積（ｍ２／ｇ）１７
ｃ）酸化亜鉛  ３号亜鉛華
ｄ）ステアリン酸  工業用ステアリン酸
ｅ）ワックス  ミクロクリスタリンワックス
ｆ）老化防止剤
（Ａ）芳香族アミン系老化防止剤  Ｎ−（１，３−ジメチルブチル）−Ｎ’−フェニル−ｐ−フェニレンジアミン  （「アンテージ６Ｃ」、川口化学工業社製）
（Ｂ）２，２，４−トリメチル−１，２−ジヒドロキノリン重合体  （「ノンフレックスＲＤ」、精工化学社製）
ｇ）硫黄  ５％オイル処理硫黄
ｈ）加硫促進剤
（Ａ）スルフェンアミド系加硫促進剤  N-シクロヘキシル-２-ベンゾチアゾリルスルフェンアミド  （「ノクセラー  ＣＺ−Ｇ（ＣＺ）」、大内新興化学工業社製）
（Ｂ）チウラム系加硫促進剤  テトラメチルチウラムモノスルフィド  （「ノクセラー  ＴＳ−Ｐ（ＴＳ）」、大内新興化学工業社製）
【００４３】
（評価）
評価は、各ゴム組成物を所定の金型を使用して、１６０℃で２０分間加熱、加硫して得られたゴムについて行った。
【００４４】
＜ＣＴＡＢ比表面積（ｍ２／ｇ）＞
ＡＳＴＭ  Ｄ２６６３−６９（Ｂ法）に準拠して測定した。
【００４５】
＜数平均分子量（Ｍｎ）＞
数平均分子量は、ＧＰＣ（ゲル・パーミエーション・クロマトグラフィ）にて測定し、標準ポリスチレンにより換算した。
ＧＰＣ装置：島津製作所製、ＬＣ−１０Ａカラム：Ｐｏｌｙｍｅｒ  Ｌａｂｏｒａｔｏｒｉｅｓ社製、（ＰＬｇｅｌ、５μｍ、５００Å）、（ＰＬｇｅｌ、５μｍ、１００Å）、および（ＰＬｇｅｌ、５μｍ、５０Å）の３つのカラムを連結して使用流量：１．０ｍｌ／ｍｉｎ濃度：１．０ｇ／ｌ注入量：４０μｌカラム温度：４０℃溶離液：テトラヒドロフラン
【００４６】
＜動倍率（動的バネ定数／静的バネ定数）＞
動倍率は、動的バネ定数および静的バネ定数を測定することにより算出した。
【００４７】
（１）動的バネ定数
測定機として、鷺宮製作所社製「ダイナミックサーボ」を使用し、初期歪１０％、周波数１００Ｈｚ、振幅±０．０５ｍｍとして、ＪＩＳ  Ｋ  ６３９４に記載の計算方法により算出した。
【００４８】
（２）静的バネ定数
測定機として、オリエンテック社製「テンシロン」を使用し、５０ｍｍφ×２５ｍｍの加硫ゴムテストピースに、１０ｍｍ／分のクロスヘッドスピードで０〜５ｍｍ間の圧縮を２回繰り返し、２回目の荷重−たわみ線図を描き、下記式（１）に基づいて算出した。
【００４９】
（静的バネ定数（Ｎ／ｍｍ））＝（ｗ２−ｗ１）／（δ２−δ１）  （１）
（上記式（１）において、ｗ１；たわみ量δ１が１．３ｍｍ時の荷重（Ｎ）、ｗ２；たわみ量δ２が３．８ｍｍ時の荷重（Ｎ））
算出した動的バネ定数と静的バネ定数とに基づき、動倍率を算出した。比較例１の動倍率を１００として指数評価し、指数が小さいほど動倍率が低減され、防振性能が優れることを示す。評価結果を表１に示す。
【００５０】
＜耐久性＞
耐久性試験用のテストピースとして、外径８１ｍｍ、高さ４９ｍｍの薄肉円筒金具の内孔内に、外径１６ｍｍ、高さ７０ｍｍの厚肉円筒金具が、該薄肉円筒金具の軸心に位置するように配置されると共に、それら両円筒金具が、新品の加硫ゴムにて、一体的に連結せしめられてなる構造を有するものを使用した。また、それらのテストピースにおいて、両円筒金具を連結する加硫ゴムは、長さが３８ｍｍ、両円筒金具を連結する部位の幅が２２ｍｍ、厚肉円筒金具に固着せしめられる部位の幅が３６ｍｍとなるように設定した。そして、そのような構造のテストピースに対して、初期±１４ｍｍの変位相当の荷重で、３Ｈｚの周波数により一定加振を行ない、加硫ゴムが破断に至るまでの加振回数を測定した。比較例１の加振回数を１００として指数評価し、指数が大きいほど耐久性が優れることを示す。評価結果を表１に示す。
【００５１】
【表１】
2011132350.tif 000002
【００５２】
表１の結果から、実施例１〜３に係るゴム組成物から得られた防振ゴムは、動倍率の低減と、耐久性の向上と、が両立していることがわかる。一方、比較例２に係るゴム組成物から得られた防振ゴムは、天然ゴムの数平均分子量が低いため、実施例１〜３に比べて耐久性があまり向上しておらず、動倍率もそれほど低減されていないことがわかる。比較例３に係るゴム組成物から得られた防振ゴムは、ＣＴＡＢ比表面積（ｍ２／ｇ）が大きすぎるため、動倍率が悪化した。さらに、比較例４に係るゴム組成物から得られた防振ゴムは、ＣＴＡＢ比表面積（ｍ２／ｇ）が小さすぎるため、耐久性が悪化した。